(57)【特許請求の範囲】
【請求項１】
網状フォーム、フエルト又は織地タイプの複合多孔質構造の厚み全体の中でその繊維又はメッシュの各々の表面で、前記複合多孔質構造の多孔性をふさぐことなく該複合多孔質構造の内部で実施され、この複合多孔質構造に対しその展開した表面全体に連続的な導電性を付与することにより、前記展開された表面全体で電解によりメッキを施し、
ａ）前記複合多孔質構造の予備酸化処理をするステップと；
ｂ）水切り及び乾燥により、又は、水切りのみにより、補完される洗い流しをするステップと；
ｃ）前記複合多孔質構造に単量体の被着をするステップと；
ｄ）水切りをするステップと；
ｅ）酸化ドーピングによる単量体から導電性重合体への重合をするステップと；
ｆ）洗い流し及び水切りをするステップと；及び
ｇ）前記複合多孔質構造を乾燥をするステップと、から成り、
これらのステップが前記複合多孔質構造の体積全体を横断して順次実施される、網状フォーム、フエルト又は織地タイプの複合多孔質構造に対し導電性を付与する導電性重合体の化学的被着方法は、
繰り出し作業の無い任意の厚さ及び形状の前記複合多孔質構造に適用され、
前記複合多孔質構造が、複数の処理溶液により、前記ステップａ）、ｂ）、ｃ）、ｅ）及びｆ）において、その体積全体を横切る含浸を受けること；
及び
予備酸化をするステップが、温度２０℃〜３５℃の過マンガン酸カリウム溶液を用いて行なわれること、を特徴とする導電性重合体の化学的被着方法。
【請求項２】
被着された単量体がピロール、フラン、アニリン、チオペン又はそれらの誘電体であることを特徴とする請求項１記載の導電性重合体の化学的被着方法。
【請求項３】
被着された単量体がピロール、及びピロールの酸化によって形成された対応する導電性重合体、ポリピロールであることを特徴とする請求項１又は２記載の導電性重合体の化学的被着方法。
【請求項４】
ピロールが、１０を超えるｐＨをもつ水酸化カリウム添加水の中で溶解させられることを特徴とする請求項３記載の導電性重合体の化学的被着方法。
【請求項５】
前記複合多孔質構造が網状フォームブロックであり、前記ステップｇ）における上記導電性重合体の化学的被着方法による処理後に、前記網状フォームブロックがシート状又は帯状にカットされることを特徴とする請求項１記載の導電性重合体の化学的被着方法。
【請求項６】
銅、ニッケル、鉄、クロム、亜鉛、アルミニウム、鉛、スズ又は白金又は白金と共に産するその他全ての貴金属の被着によってか又はこれらの金属のうちの任意の少なくとも２つの合金、混合物又は積層によってメッキされていることを特徴とする請求項１乃至５のいずれか一項に記載の導電性重合体の化学的被着方法。
【発明の詳細な説明】
【０００１】
【技術分野】
本発明は、メッキ処理されるか又は金属製の導電性複合多孔質構造の製造分野に関する。
【０００２】
本発明は、特に、廃出液の電解用電極、有機又は生体分子の検出器又はトラップ、蓄電池の電極支持体、触媒支持体、ろ過物質、防音材、電磁及び核保護構造、帯電防止保護材、熱交換器等としての使用を目的とするメッキ処理されるか又は金属製の高多孔質の複合構造の製造の分野に関する。
【０００３】
本発明によるメッキ処理されるか又は金属製の構造は、互いに及び構造の外部と連絡状態にある複数の開放空間を構成する３次元の骨格をもつ密度の高い繊維又はメッシュの格子構造の外観を提供する、高い開放多孔度レベルをもつフォーム、フエルト又は織地タイプのものである。
【０００４】
フォームというのは、格子のメッシュが互いに全面的に又は少なくとも大部分で連絡している、発泡により多孔性が開放されている高多孔度（８０％を上回り約９８％に達しうる）の網状ハチの巣構造である。
【０００５】
フエルトは、互いに連絡し合い、可変的な形状及び寸法の繊維間空間を互いの間に構成する不織繊維の不確実な錯綜（ただし繊維のうちの主要な部分は、構成された「プライ」の平面内にほぼ位置づけされている）。それらの繊維は、結合剤によって接着されていてもいなくてもよい。
【０００６】
織地というのは、製織された又は編まれた絡みあった織物原料の糸又は繊維の集合体で構成された構造である。これは、特に ラッセルタイプの織機によって作ることができるような、間隔どりされると同時に相互連結された状態に維持する糸の編み作業によって連結された２つの外部織上げ面で構成されている場合、複雑で厚みのある構造を可能にする。
【０００７】
本発明により、その厚み全体にわたり、その展開表面全体の上で、その多孔性をふさぐことなくメッキ対象にすることができるこれらのさまざまな複合多孔質構造は、さまざまな基本材料に供給することができる。
【０００８】
フォームについては、これは、有機、無機又は合成材料であり、特にポリアミド、ポリウレタン（ポリエステル又はポリエーテル）又はポリプロピレンといった重合体である。
【０００９】
フエルト及び織地については、これは同様に、前述の重合体、グラス繊維、ロックウール又は炭素繊維といったような合成又は有機、無機材料、又は木綿、羊毛又はそれに類するものといったような天然繊維である。
【００１０】
【従来の技術及びその問題点】
かかる構造にメッキを施すためのさまざまな手順がすでに提案されており、特に次のものが挙げられる：
・  金属の化学的被着とそれに続く単数又は複数の電気化学被着
・  特に導電性ラッカー又は塗料の形での炭素又はグラファイト粒子の被着とそれに続く単数又は複数の電気化学被着
・  特に陰極スパッタリング、ガス拡散又はイオン被着による真空金属被着とそれに続く単数又は複数の電気化学被着
・  蒸気相の金属化合物の熱分解による被着
・  導電性重合体の化学被着とそれに続く金属の単数又は複数の電気化学被着  引き続き単数又は複数の電気化学被着に行なうことが考えられているあらゆるケースにおいて、電気メッキによるメッキが望まれている表面を予め増感するすなわち導電性のものにすることが望ましい。これが、列挙された手順の大部分（金属又は重合体の化学被着、炭素粒子被着、真空被着）において見られる「導電性活性化」の段階の役目である。
【００１１】
単数又は複数の電解被着を実現することを目的とする、同じく以上で記述した手順に従うと、活性化方法は、単数又は複数の処理槽（化学浴、炭素ラッカー浴、真空被着のエンクロージャ）を通って搬送され進行しなければならない厚みの少ないシート（又は帯状物）の形でしか、その後メッキしたいと考えている複合多孔質構造を導電性にすることができない（これが当該手順の主要な制限条件の１つを構成している）。
【００１２】
かくして、導電性の重合体及び金属の化学的被着及び炭素又はグラファイト粒子の被着は、工業規模での作業を望む場合、フォーム、フエルト又は織地の帯状物ロールの繰り出し及び一連の処理浴の中でのこれらの帯状物の進行、次に活性化ラインの出口での再巻き取りにより順送りで行なわれる。
【００１３】
同様にして、陰極スパッタリング技術による真空下での金属被着による活性化は、入口ロールと出口ロールの間で半連続的にマグネトロンの前を進行することにより、繰り出された状態で行なわれる。
【００１４】
従って、活性化されるのはつねに薄層（シート又は帯状物）の形の製品である。これらの薄層は、処理製品の多孔度、その孔又は間隙の寸法、及び活性化方法の浸透能に応じて、１ミリメートルから数ミリメートルの単位の厚みに制限されている。
【００１５】
いわゆる「１００ｐｐＩ」（線形インチあたり１００孔）という品質のフォームすなわち表面線形センチメートルあたり約４０個の孔を呈するフォームは、化学的被着及び真空被着によっては約５ミリメートル未満、炭素又はグラファイト粉末の被着によると約３ミリメートル未満の厚みでしか工業的に満足のいく形で活性化され得ない。
【００１６】
本発明は、特に、もはや薄い帯状物に制限されることなく数センチメートル又は数十センチメートルに達しうる厚みで処理される複合多孔質構造の高性能の導電性活性化を実現することを可能にする、１９９５年８月４日付のフランス特許出願第９５０９５４７号（以下、文書９５０９５４７号）に記述されている導電性重合体の連続的化学蒸着方法の革新的進展である新しい導電性活性化方法の利用に関する。
【００１７】
この方法は、明らかに、以下で実証するように、先行技術と比べたさまざまな利点をもたらし、製品の「ブロック」処理の実施を可能にする。
【００１８】
文書９５０９５４７号に記述された発明によると、導電性活性化は、導電性重合体の化学的被着によって行なわれる。
【００１９】
導電性重合体層は、処理すべき基体の繊維又はメッシュ上に被着（グラフト）された単量体の重合によって得られる。この重合は、単量体の酸化‐ドーピングによって実施される。この単量体は特に、ピロール、フラン、アニリン、チオフェン又はそれらの誘電体のいくつかそして特に機能化された単量体でありうる。
【００２０】
本発明によると、薄層状の複合多孔質構造は、その電気化学メッキに先立ち、以下のように組織される導電性活性化処理を受ける：
１．基本構造の予備酸化処理段階、
２．場合によって水切り及び乾燥並により補完される洗い流し段階、
３．その１つの重合形態が導電性をもつ１つの単量体を、構造の繊維又はメッシュ表面  に対し被着させる段階、
４．構造の水切り、洗い流し及び任意の乾燥を行なう段階、
５．先に被着された単量体の重合の酸化及びドーピング段階、
６．洗い流し及び任意の水切りを行なう段階、
７．場合によっては構造を乾燥する段階。
以上の段階の各々の役割のあらゆる説明及び裏づけについては、有利には文書９５０９５４７号を参照する。
【００２１】
工業用タイプの連続的作動については、構造の処理は順送りに行なわれ、入口ロールのフォーム、フエルト又は織地の帯状物は、段階１，３及び５の処理用溶液の入った一連の槽の中に繰り出され、これらの段階の間及びその後に補足的作業２，４，６及び７が行なわれる。この処理ラインを通って機械的に駆動される帯状物は出口で再度巻取られ、このとき単数又は複数の電解被着メッキをいつでも受けることができる状態になる。１つの浴からもう１つの浴へと輸送されるのは処理製品である。
【００２２】
本発明は、文書第９５０９５４７号中で記述された導電性重合体の被着による導電性活性化方法の独創的な利用及び著しい改善に関する。
本発明は、複合多孔質構造の順送りの導電性活性化が提起する実際的な処理問題及び厚みの大きい同一製品を（さまざまな利用分野のために）実現することに対するニーズの増大に対し満足のいく新しい回答をもたらすため、そして最終的に工業的処理のコストを大幅に削減しようとして考案されたものである。
【００２３】
本発明によると、導電性活性化は、導電性重合体の化学的被着により実現される。
この方法は、主として以下のような理由で選択されている：
・  適切な作業条件が使用されることを条件として、厚い層状の複合多孔質構造の内部へ（液体による）処理が浸透する可能性が高い。
・  適切な作業条件が使用されることを条件として、活性化処理後の製品が高レベルの導電性（及び導電性層の連続性）を持つ可能性が非常に高い。
・  適切な作業条件が使用されることを条件として、該方法は経済性、安全性及び再現性の面で大きな可能性をもっている。
・  適切な作業条件が使用されることを条件として、貯蔵中及びその後の電解に際しての活性化処理の安定性が大きくなる可能性が高い。
【００２４】
文書第９５０９５４７号の中で記述されている順送り方法の実施により、活性化の後、数百ひいては数十平方オームの抵抗値を呈する３次元のフォーム、フエルト及び織地といった複合多孔質構造のシートを得ることができる。かくして薄層で活性化された製品は、例えば、炭素又はグラファイト被着又は真空ニッケル被着（１９８４年１月２５日付のフランス特許出願第８４０１１１０号（以下、文書８４０１１１０号）に従って実施されるもの）によって活性化された製品について、その他全ての条件が等しいものとして実現することのできるものよりも低い電圧下でかつ／又は高い被着速度で、ワット浴又はスルファミン酸塩タイプの浴中でのニッケル電解被着を受けることができる。この事実は、それらの高い伝導率レベルならびに導電性被着の安定性の結果もたらされるものである。
【００２５】
しかしながら、順送りに実施される導電性活性化方法全てがそうであるように、導電性重合体での処理は、大規模な工業的開発のためには機械的な面での問題に遭遇する可能性がある。つまり、変形を加えるひいては破断に導く可能性のある引張り応力を受けざるを得ない薄く幅広の帯状物の形での、可とう性及び変形性をもつ構造の駆動及び進行に関連する問題点である。このことは、ポリウレタン製であることが最も多く高い脆性という機械的特性を呈するフォームタイプの構造にとって、特に重大である。
【００２６】
今日まで、フォーム又は繊維質構造の導電性活性化の工業的実施はすべて、経済的な理由から連続又は半連続式に行なわれてきた。
これは又、金属又は重合体の化学的被着方法のみならず、ラッカー又は「塗料」の形での炭素又はグラファイトの粉末の被着（全て連続で実施される）、さらには、陰極スパッタリングにより行なわれる真空での物理的被着（半連続）にも関する。
【００２７】
連続的な活性化の設備は、選択された方法の如何に関わらず溶液中に浸漬されかつ／又は浮上する、駆動及び／又は非駆動コンベアローラによって駆動されている状態で処理構造帯状物がその中を進行しなければならない適切な一連の処理槽及び洗浄及び乾燥用装置の形をしている。
【００２８】
帯状物は、それがこのように追従しなければならない多少の差こそあれ複雑な回路の間に、通過する連続的場所に応じて可変的な引張り力及び張力を受ける。例えば、当業者であれば、構造が乾燥しているゾーン内にあるときと処理溶液のいずれかの中に含浸されるゾーン内にあるとき、又浴の内部を駆動されている場合又は空気中を進行している場合、さらにそれが垂直であるか水平であるか、又それが大気温にあるかより高い温度にあるかによって、これらの張力が同じでないということは容易に理解できるだろう。
【００２９】
可能なかぎりにおいてこれらの張力を均等にしようとして数多くの予防措置が講じられなくてはならないが、それでも帯状物の変形又は破断は頻繁に見られる。特に、処理帯状物の幅の減少、そして同じ要領でフォームについては実際上球形をしていて細長い形状へと推移する孔の変形を導く引き伸し現象が見られる。従って帯状物の厚みにも処理の影響が及ぼされ、帯状物はその均質性を失う。
【００３０】
製品帯状物の幅及び厚みにおけるこれらの変形は、カット及びつや出し加工という補足的な補正作業に制約を加える可能性があり、このときこれは製品の損失及び／又はコストに対応する。
【００３１】
順送りの作動に関連する機械的な面でのもう１つの問題は、帯状物の案内に関するものである。帯状物は自然に、進行の軸との関係において偏向する傾向をもつ。帯状物のねじれの現象が見られることがあり、異常な変形及び移動は、ひだ及びさまざまなしわの出現、そしてここでも又帯状物の破断又は均質でない活性化を導く可能性がある。
【００３２】
帯状物の案内に対する補助は、特に、駆動ローラの正確に円筒形でない形態及びこのローラの軸の幾分かの可動性を通して追求される。当然のことながらこれらの調整は、順送りに機能する設備の複雑性、ひいては相関的にコストの増大の１つの要因となる。同様に、これらの調整は、処理の均質性、再現性及び信頼性の低下の一要素をももたらす。このため、人間によるものであれ自動化されたものであれ、高コストの監視レベルが求められる。
【００３３】
以上で示した問題は当然、処理帯状物の幅の増大及び進行速度の増加に伴って大きくなり、それでもこれらは全て合理的な工業化が増大させる傾向にあるパラメータである。かくしてパイロット段階から工業段階への移行は、２０〜３０センチメートルの幅から１〜２メートルの幅へ、時速数メートルの進行速度から数十メートルの進行速度へと移行させることになる。
【００３４】
【発明の目的】
本発明は主として、「順送り」タイプではなくかつ上述の実際的問題点から免れることを可能にする導電性重合体の被着による導電性活性化方法の実施を、工業的規模で経済的に実現性あるものにすることを目的とする。
【００３５】
同様に本発明の目的は、フォームタイプの構造にとって特に有利な性質である、もはや薄層だけではなく初めて厚物でも複合多孔質構造の処理を実施することを可能にする、導電性重合体の被着による導電性活性化方法の実施を可能とし、かつ工業規模で経済的に実現性あるものにすることを目的とする。
【００３６】
【発明の概要】
本発明は、繰出しを必要とせずに、フォーム、フエルト又は織地のロールの処理を可能にする。さらに、本発明はフォームブロックの処理をも可能にする。
より具体的には、本発明は、 網状フォーム、フエルト又は織地タイプの複合多孔質構造の厚み全体の中でその繊維又はメッシュの各々の表面で、前記複合多孔質構造の多孔性をふさぐことなく該複合多孔質構造の内部で実施され、この複合多孔質構造に対しその展開した表面全体に連続的な導電性を付与することにより、前記展開された表面全体で電解によりメッキを施し、ａ）前記複合多孔質構造の予備酸化処理をするステップと；ｂ）水切り及び乾燥により、又は、水切りのみにより、補完される洗い流しをするステップと；ｃ）前記複合多孔質構造に単量体の被着をするステップと；ｄ）水切りをするステップと；ｅ）酸化ドーピングによる単量体から導電性重合体への重合をするステップと；ｆ）洗い流し及び水切りをするステップと；及び、ｇ）前記複合多孔質構造を乾燥をするステップと、から成り、これらのステップが前記複合多孔質構造の体積全体を横断して順次実施される、網状フォーム、フエルト又は織地タイプの複合多孔質構造に対し導電性を付与する導電性重合体の化学的被着方法は、繰り出し作業の無い任意の厚さ及び形状の前記複合多孔質構造に適用され、前記複合多孔質構造が、複数の処理溶液により、前記ステップａ）、ｂ）、ｃ）、ｅ）及びｆ）において、その体積全体を横切る含浸を受けること；及び、予備酸化をするステップが、温度２０℃〜３５℃の過マンガン酸カリウム溶液を用いて行なわれることを特徴とする。
【００３７】
本発明によると、構造を横断して注がれるのは処理溶液であってもはやこの構造が各々の槽又は付随装置（例えば洗い流し用シャワー又は乾燥用送風機）を通って連続的に進行する必要はない。
かくして導電性活性化処理は、本発明に従うと、多孔質構造質量の内部で射出されかつ
・  酸化前処理
・  単量体の被着又はグラフト
・  単量体の重合の酸化‐ドーピング
を実施するために利用される異なる溶液による、処理すべき多孔質構造ブロック又はロールの含浸によって実施される。
【００３８】
水切り、洗流し、乾燥という中間段階は、同様にロール（繰出し無し）又はブロック全体を通しても実現される。
【００３９】
高多孔質の大きな体積の複合構造の帯状物、シート又は薄いリボン形状で進行することのない処理には、本発明の枠内で、文書第９５０９５４７号において記述された方法のさまざまな適合化が必要とされた。
【００４０】
かくして、短かい通過時間（約４分間）を得るため約７０℃の温度で２０ｇ／リットルの濃度のＫＭｎＯ４水溶液を用いてピロールを上に被着させるべきポリウレタンフォームのために有利にも実施されていた基本構造の酸化前処理という第１の段階は、本発明に従って、製品の体積全体を横切る溶液の通過に適合された均質な処理に有利に作用するべく、再整備される。この目的は好ましくは、約７〜１５分間（構造の充てん及び水切り時間を含む）でありうる溶液中の製品の浸漬時間及び、構造の劣化無くその構造の繊維又は撚り糸の表面に求められる攻撃が匹敵するものとなるように約２０〜３５℃まで下げられた浴の温度によって達成される。
【００４１】
単量体の被着（グラフト）のためには、ピロールの場合、文書９５０９５４７号の中で記述されている処理の温度及び持続時間条件及び処方を保持することが可能である。しかしながら、本発明の枠内では、方法の経済性を理由として、異なる処方を採択できることが示された。
【００４２】
文書９５０９５４７号は、安全性の問題から、ピロールの従来の溶剤であるべンゼンの利用を回避し、
ピロール８０cc／リットル
イソプロパノール１２０cc／リットル
水８００cc／リットル
といったタイプの溶液を利用することを提案していた。
【００４３】
【発明実施の形態】
本発明によると、イソプロパノールを倹約するべく、１０より高い、特に約１３.５といったｐＨを示し好ましくは１２〜２５℃の間にある温度で利用されるピロール‐水‐カリウムタイプの被着用アルカリ溶液を実現することが有利である。
【００４４】
ピロールの溶解を可能にするこのような溶液は、処理構造の大部分にとって、そして特にポリウレタンフォームを攻撃する。フォーム帯状物上で行なわれる順送りによる活性化プロセスの枠内でのその利用は、構造を脆性化し、構造は一時的にその機械的「耐性」を失ない、そのとき特に変形及び破断を受けやすくなる。一方この溶液は、処理構造が繰り出されないロール又はブロックの状態にとどまっている場合に使用することができる。
【００４５】
本発明によると、かかる溶液中のピロールの被着段階は、有利には５〜１５分の間に含まれる時間で実施可能である。ポリウレタンフォームに適用された場合、浸漬が５分を超えると、反応時間は活性化の最終的結果にほとんど影響しないということがわかる
【００４６】
単量体の重合の酸化‐ドーピング段階は、一例としてピロールの重合について文書９５０９５４７によって記述された条件下で行なうことができる。
【００４７】
水切り、洗い流し及び乾燥といった中間段階については、本発明の枠内でこれらを多孔質構造のブロック又はロールを横断して直接（繰出し無し）行なうことができるということを示した。これらの段階は、処理溶液の損失及び同伴を制限する目的で行なわれる。
【００４８】
本発明の制限的意味のない一例として、以下では、導電性重合体被着による導電性活性化処理そしてその後の複合多孔質構造の電気化学メッキの、本発明の好ましい実施形態に従った完全な実施について記述する。
【００４９】
活性化しようとする構造は、約３０kg／ｍ３の密度をもち、「ｐｐＩ１００」と呼ばれる品質の発泡ポリウレタンフォームである。
酸化前処理は、ほぼ８に等しいｐＨもち濃度２０ｇ／リットルの過マンガン酸カリウム（ＫＭｎＯ４）水溶液中で１５分間１００×５０×５０センチメートルの寸法のフォームブロックを浸漬することによって実施される。溶液の温度は２５〜３５℃の間にある。
【００５０】
この前処理溶液の利用はフォームメッシュ表面での二酸化マンガン（ＭｎＯ２）層の形成を導くという利点を提供する。後に単量体のグラフトが実現された時点で、ＭｎＯ２はそれとの接触時に少なくとも部分的により低い酸化状態に移行し、まさにこのことによって単量体のその下部面による酸化ひいては重合を誘発することになる。
【００５１】
その後、最初の水切りの後、まずは水道水の静止浴中へのフォームブロックの浸漬によって、又次に同じく水道水でのブロックのシャワーによって、洗い流し段階で実施される。
【００５２】
フォームは、再度しばらく水切りされ、好ましくは、高温空気下で乾燥される。
単量体のグラフト段階は、水酸化カリウム‐水‐混合物内のピロール（Ｃ４Ｈ５Ｎ）溶液中へのフォームブロックの浸漬によって行なわれる。
例中で利用された組成は以下の通りである。
ピロール  ５０cc／リットル
水酸化カリウム  ２８ｇ／リットル
水  ９５０cc／リットル
水酸化カリウム濃度０.５Ｎのこのアルカリ性溶液は、約１３.５のｐＨを呈する。
溶液のために選択される温度は、例に従った実施について好ましくは１５〜２０℃の間にある。
フォームの浸漬持続時間は５〜１０分である。
この段階の終わりで被着されたピロールの量は、立方メートルあたり数キログラム、この例では３kg／ｍ３である。
【００５３】
その後、約１〜２分間の時間中、溶液損失、より特定的にはピロール損失を制限するためにこの段階で非常に重要であるフォームの水切りに着手する。この水切りは有利には、フォームブロックの振動及び／又はブロックを横断しての送風によって促進される。
ピロールからポリピロールへの重合段階は、以下の組成の酸化‐ドーピング水溶液中にフォームブロックを浸漬することにより実施される：
‐  塩化第二鉄  ５０ｇ／リットル
‐  ３４％のフルオロほう酸５０cc／リットル。
溶液の温度は有利には約２０℃であり、重合処理持続時間は１５〜２０分である。
【００５４】
その後、水道水の静止浴への浸漬によるフォームブロックの洗い流し、そしてその後のイオン交換水の静止浴での第２の洗い流しが着手され、それから高温空気の送風により実施可能な乾燥が行なわれる。
導電性活性化の後、フォームの抵抗を測定すると、ブロックの表面上でもその内部に設けられたあらゆる切断面上でも１０〜５０平方Ωの間に含まれる値が得られる。
【００５５】
このとき、あらゆるタイプのもの、すなわち特に意図される用途に適合されたさまざまな角柱又はは円筒形状、スリーブなどの形状、ブロックの剥ぎ取りによるシート、帯状物又はリボンであり得る望ましい形状を獲得するためフォームブロックのカットに着手することが可能である。
【００５６】
ここで、これまでつねにそうであったようにフォームタイプの処理構造の導電性活性化の前ではなくその導電性活性化の後に初めて、その整形に着手するという、本発明によって提供されている可能性が、重要なさまざまな利点を提供するということがわかるだろう。
【００５７】
活性化のさまざまな段階に際して、処理構造は、すでに言及した制約条件、特に単量体の被着に際してのその機械的強度の著しい損失を受ける。
【００５８】
繰り出されていないロール従ってコンパクトなロール上、さらには多孔質構造ブロック上に本発明に従って活性化を行なう場合、この強度損失効果は、薄いリボン状で走行しなければならないのではなく密度及び質量の高い形状にとどまる製品が不動であることから大幅に減衰される。
【００５９】
コンパクトなロール又はブロック状態で処理される構造は、それでも体積的に制限された変形を受ける可能性がある。これらの変形は一般に、ポリウレタンフォームについて最も顕著である。ブロック形状での処理は、この点からみて、変形の問題に対し特に有利な答えをもたらしてくれる。
【００６０】
実際、ブロック状の場合は、フォームの強度がシートや薄い切片状の場合よりも高いばかりでなく（このことはハチの巣構造については容易に理解できることである）、その後に見られる可能性のある変形も、最終製品レベルでさほど大きなものではなくなる。
【００６１】
フォームが薄い帯状物の形に（例えば蓄電池のための電極支持体に対する応用については約１〜３mm）しかも活性化の前にカットされる場合、誘発される変形及び不規則性は、活性化された製品上そして次に最終製品上でもつまりメッキの後でも測定可能な形で再度見い出される。
【００６２】
導電性活性化がフォームブロック上で実現され、構造が導電性にされた後にしかブロックが厚み１〜３mmの帯状物ロールにカットされない場合、この活性化後のカットは、完全に規則的な厚み及び幅の帯状部を容易に得ることができるようにすることになる。かくしてこれらの変形効果を「帳消しにすること」が可能となる。
【００６３】
なお、構造がロール状又はブロック状のいずれに処理されるかに関わらず、本発明は、電解メッキを活性化の後に行なうことが望まれる場合、さまざまな利用分野に特に求められている最終製品の均質性の著しい改善を実現することを可能にするものもある。
【００６４】
本発明による活性化は、コーティングすべき構造の表面における金属被着の「盛り上り」つまり「突起化」の現象に関連する電気メッキの周知の問題を回避又は制限することを可能にする。
【００６５】
実際、当業者にとっては、電気メッキ槽の陰極として配置された平坦でかつ平滑でない表面の電解に際して、金属被着が好ましくは、単数又は複数の陽極から最も近いところにある処理表面のゾーン上で行なわれることは既知のことである。フォームといったような非常に複雑な構造の場合、この電気化学的特性は、表面に突出するメッシュの突起部上に金属被着の「盛り上り」を導く。これらの突出した突起部は、専門家のいう「電流を喰うもの」として作用する。これらの突起部は、陽極から最も離れたところにある構造のゾーンを犠牲にして、すなわち構造が２つの陽極の間に位置づけされている場合には構造の中央部分を犠牲にして、被着を集中させる。かくして、電気メッキによってメッキされた３次元の複合構造の外部部分と内部ゾーンの間に実現された金属被着の厚みの差がつねに存在する。これに対して、利用分野の大部分のケースにおいて、中心部と面の間の被着厚み比が可能なかぎり１に近くなるように、この現象を最小限にする条件下で電解を実施することが重要である。金属製又はメッキされたフォームに関しては、この比率は一般にメーカー及びユーザーが「Ｄ.Ｔ.Ｒ.」（「Differential Thickness Ratio」示差厚み比）と呼んでいるものである。
【００６６】
従って、この比の低い値を得るためには、電解の前に構造が、表面で突出するメッシュの突起部上でその他のあらゆる点よりも低い導電率を呈し得ることが有利かつ適切である。こうして「電流を喰うもの」の形成及び現象を制限することが可能となる。
【００６７】
本発明は、フォーム、フエルト又は織地のロールを横断してか又はフォームブロックを横断して直接行なわれる処理により、この問題の解決に対する適切かつ経済的な答えをもたらす。
【００６８】
活性化が、１本の帯状物（フォーム、フエルト又は織地）の自動巻取りから成るロール上で行なわれる場合、帯状物の表面に突出する糸繊維又はメッシュの部分は、隣接する帯状物断片の表面に突出する糸、繊維又はメッシュの対応する部分に対して張りつけられる。活性化された状態で、電解段階で電流を喰うものの基本的部分を構成しうるのは、これらの点である。ところで、これらの点が互いに張り合わされているという事実により、これらの点は少なくとも部分的に単量体の被着及びこの単量体の導電性重合体への酸化‐ドーピングから保護される。この有利な状況は、活性化後に処理済みロールを構成する帯状物を繰り出すときに明らかになる。このとき、帯状物の巻きの間にはわずかな接着が見られ、この接着は帯状物の劣化無く破断するか、これは、導電性被着が積層された巻きの接触ゾーンに対し張りつけられた撚り糸又はメッシュの接触ゾーンを互いに結びつけていたことの証拠である。この接触の破断は、帯状物の表面の突出する突起部を構成することになるものを、最も往々にして裸にする、すなわち活性化無しにするか又は低減した導電率をもつようにする。
【００６９】
活性化がフォームブロックを横断して行なわれる場合には、電流を喰う突起部の削除に関する結果は、さらに一層明らかである。選択された厚みの帯状物を得るためにブロックが「剥ぎ取られる」（又は他のあらゆる形状に切断される）のは、ブロックをその体積全体を横断して活性化させた後でしかない。剥ぎ取り作業のカットは、メッシュの断片を裸にし、これらの切片はカットされた構造の表面に露出し、いずれにせよ導電性重合体がコーティングされていないポリウレタン（又はもとの基体を構成するその他の材料）の面を提示することになる。
【００７０】
比較を目的として電解メッキテストが、電解用に望ましい厚みのシートの形で直接活性化されたもの及びブロックで活性化され活性化後にシートの形にカットされたものを含む、ポリピロールで活性化されたフォームシートについて、同一の電解条件下で行なわれた。
これらの試験は、次のように実施された：
・  ｐｐＩ１００及びｐｐＩ８０型（それぞれ線形センチメートルあたり４０及び３０孔）という２つのタイプのポリウレタンフォームについて、
・  ２つの異なる厚みすなわち１.７mm及び５.０mmのシートについて、
・  そして最後に一方は銅電解そして他方はニッケル電解による。
あらゆるケースにおいて、その形で活性化されたシートの表面の突出するメッシュの突起部レベルでひじょうに顕著である盛り上りは、フォームブロックの活性化後にカットされたシートについては、大幅に低減されひいては削除されるように思われた。
【００７１】
これらの突起部（盛り上り）上で金属被着が表面に局所的に蓄積していないことから、電気被着は、より優れた均質性条件下で構造を横断して行なわれその結果、１に近づく中心部と表面間の金属被着の厚み比に向かう傾向をもつことができる。
【００７２】
電解試験の終りで、フォームシートの見かけの表面積１平方メートルあたり数百グラムの銅又はニッケルの被着のためには、それでも、活性化されていないメッシュの断片は漸進的に金属でコーティングされ、被着は近接効果によってこれらの表面上に達していたことを確認することができた。従って、メッシュは完全に金属でコーティングされ得る。
【００７３】
本発明に従った複合多孔質構造は、本発明を制限する意味をもたずに、銅、ニッケル、鉄、クロム、亜鉛、アルミニウム、鉛、すず又は白金或いは白金と共に産するその他のあらゆる貴金属の被着又はこれらの金属のうちの少なくとも任意の２つの金属の合金、混合物又は積層被着によってメッキされうる。
【００７４】
本発明に従ってメッキされた複合多孔質構造は、メッキの後、活性化の間に添加されたもとの有機材料のベーキング熱処理、及び制御された雰囲気下での金属被着（単複）の熱処理の対象としても又はしなくともよい。
本発明に従って活性化された構造は、そのままの状態で、その後のメッキを受けることなく利用することができる。導電性重合体の被着によって導電性にされたこれらの構造は、特に、電磁保護、帯電防止保護、熱交換又は有機又は生体分子の検出及びトラップなどの分野においてさまざまな形で応用可能である。
【００７５】
これらの利用は、本発明がさまざまな形でこれらの構造を調製することができるということによって有利になっている。これらの利用は同様に、本発明に従って、実現された導電性被着の品質の高さそして特に乾燥した又は湿気のある環境内、中性又は酸性の環境内でのその安定性によっても有利になる。
【００７６】
当然のことながら、以上の説明から少なくともわかるように、本発明は一例として記述された特殊な実施形態に制限されるものではない。
本発明は、以上で示した例を制限されず、その全ての変形形態を内含するものである。